(57)【要約】【課題】  本発明は、乾熱処理後もモノマー量が少なく、黄色度が低く、かつ高吸放湿性に優れた、吸湿発熱性能を有するポリアミド５６繊維を用いてなる布帛を提供する。【解決手段】  本発明のポリアミド５６繊維を用いてなる布帛は、黄色度（ＹＩ値）が０以上１０以下であり、かつ吸湿率差ΔＭＲが３％以上であるポリアミド５６繊維が７０質量％以上含有されてなる布帛であり、高次加工工程中にアルカリ剤を０．５ｇ／Ｌ以上５．０ｇ／Ｌ以下用いることにより、１３０℃以上１９５℃以下の温度の乾熱処理後の布帛中のモノマー量が１．００質量％以下になるポリアミド５６繊維布帛である。【選択図】  なし【特許請求の範囲】
【請求項１】
黄色度（ＹＩ値）が０以上１０以下であり、かつ吸湿率差ΔＭＲが３％以上であるポリアミド５６繊維が７０質量％以上含有されてなることを特徴とするポリアミド５６繊維布帛。
【請求項２】
ポリアミド５６繊維が、ポリビニルピロリドンを３質量％以上１５質量％以下の割合で含有し、吸湿率差ΔＭＲが４％以上である請求項１記載のポリアミド５６繊維布帛。
【請求項３】
１３０℃以上１９５℃以下の温度の乾熱処理が０．５分以上３分以下施されてなる請求項１または２記載のポリアミド５６繊維布帛。
【請求項４】
温度が３２.０℃で湿度が５０％ＲＨの環境条件から、温度が３３.０℃で湿度が８０％Ｒの環境条件に変えた場合の７分後の布帛の表面温度が、３４℃以上となる請求項１または２記載のポリアミド５６繊維布帛。
【請求項５】
ジブチルヒドロキシトルエン処理およびバニリン処理による黄色度（ΔＹＩ）が、０以上１０以下である請求項１〜４のいずれかに記載のポリアミド５６繊維布帛。
【請求項６】
布帛中のモノマー量が１質量％以下であることを特徴とする請求項１〜５のいずれかに記載のポリアミド５６繊維布帛。
【請求項７】
請求項１〜６のいずれかに記載のポリアミド５６繊維布帛により形成されるインナー。
【請求項８】
ポリアミド５６繊維を用いた布帛を形成後、アルカリ剤を０．５ｇ／Ｌ以上５．０ｇ／Ｌ以下の割合で含有する処理液で処理した後、１３０℃以上１９５℃以下の温度の乾熱処理を、０．５分以上３分以下で施こすことを特徴とするポリアミド５６繊維布帛の製造方法。
【請求項９】
アルカリ剤とともに界面活性剤を含有する処理液で処理する請求項８記載のポリアミド５６繊維布帛の製造方法。
【発明の詳細な説明】
【技術分野】
【０００１】
本発明では、ポリアミド５６繊維からなる布帛を、精練時に特殊な方法で処理することにより、製品でのモノマー量を低減させ、黄変を抑制し、高吸湿で白度が求められる衣料用途にも用いることのできるポリアミド５６繊維布帛に関するものである。
【背景技術】
【０００２】
従来から、ポリアミド５６繊維は、バイオマス資源を利用した１,５−ジアミノペンタン単位を含んでなるため、環境に配慮した繊維製品を製造することができ、ポリアミド６繊維に近い糸物性を有することから、産業資材用途を中心に展開され検討がなされている。また、ポリアミド５６繊維は、良好な吸湿性能を有することから衣料用途への検討もなされている。
【０００３】
例えば、優れた強度、耐薬品性および耐熱性を有するポリアミド５６繊維の特性を損なうことのない衣料用ポリアミド５６繊維の製造方法が提案されている（特許文献１参照。）。具体的に、口金から吐出されたポリアミド５６繊維を冷却風で冷却固化させた後、紡糸用油剤を付着させ、延伸した後、巻き取る、直接紡糸延伸法によるポリアミド５６繊維の製造方法である。
【０００４】
また、ポリアミドに特定のポリビニルピロリドンを添加することにより、黄色度が低く、吸湿性に優れたポリアミド繊維を用いたインナーウェアが提案されている（特許文献２参照。）。
【先行技術文献】
【特許文献】
【０００５】
【特許文献１】国際公開第２０１１／１２２２７２号パンフレット
【特許文献２】特開平１１−１２８０６号公報
【発明の概要】
【発明が解決しようとする課題】
【０００６】
しかしながら、上記の特許文献１で提案のポリアミド５６繊維の製造方法により得られるインナーウェアは、優れた強度、耐薬品性および耐熱性を有するとされているが、ポリアミド５６繊維に含有されている１,５−ジアミノペンタンは、ポリアミド６６繊維に用いられるヘキサメチレンジアミンに比べて、熱エネルギーにより環化しやすく、１，５−ジアミノペンタン単位中に存在する不純物が布帛加工工程における乾熱処理時の熱エネルギーにより黄変原因物質と成りやすく、耐黄変性は満足できていなかった。
【０００７】
また、特許文献２の提案では、特定のポリビニルピロリドンを用いることにより黄色度の原因となるピロリドンの発生を抑え、未染色状態の編地の黄色度を抑えて、吸湿性に優れたインナーウェアを得ることを目的としているが、ポリビニルピロリドンを添加したポリアミド繊維に限られた効果であり、ポリアミド５６繊維に発現する乾熱黄変性を満たすものではなかった。
【０００８】
そこで、本発明者らはポリアミド５６繊維の乾熱処理時の黄変原因について検討を
実施した結果、ポリアミド５６繊維布帛の乾熱処理時にモノマー量が増加し、黄変に影響を及ぼすことを見出し、モノマー量を低減させるべく精練工程における特殊処理によってモノマー量の増加を抑制する処方を確立した。
【０００９】
本発明の目的は、前記の課題を解決せんとするものであって、乾熱処理工程で布帛黄色度の増加を抑制することであり、布帛精練工程で高濃度アルカリ剤による精練を行うことにより乾熱処理後も高吸湿で優れた白度を有するポリアミド５６繊維布帛を提供することにある。
【課題を解決するための手段】
【００１０】
本発明のポリアミド５６繊維布帛は、黄色度（ＹＩ値）が０以上１０以下であり、かつ吸湿率差（ΔＭＲ）が３％以上であるポリアミド５６繊維が７０質量％以上含有されてなるポリアミド５６繊維布帛である。
【００１１】
本発明のポリアミド５６繊維布帛の好ましい態様によれば、前記のポリアミド５６繊維はポリビニルピロリドンを３質量％以上１５質量％以下の割合で含有し、また、乾熱処理後の吸湿率差ΔＭＲは４％以上である。
【００１２】
本発明のポリアミド５６繊維布帛の好ましい態様によれば、前記の布帛は、１３０℃以上１９５℃以下の温度の乾熱処理を０．５分以上３分以下で施されてなる布帛である。
【００１３】
本発明のポリアミド５６繊維布帛の好ましい態様によれば、温度が３２.０℃で湿度が５０％ＲＨの環境条件から、温度が３３.０℃で湿度が８０％ＲＨの環境条件に変えた場合の７分後の布帛の表面温度は、３４℃以上である。
【００１４】
本発明のポリアミド５６繊維布帛の好ましい態様によれば、ジブチルヒドロキシトルエン（以下、ＢＨＴということがある。）処理およびバニリン処理による黄色度（ΔＹＩ）は、０以上１０以下である。
【００１５】
本発明のポリアミド５６繊維布帛の好ましい態様によれば、前記の布帛中のモノマー量は１質量％以下である。
【００１６】
本発明のポリアミド５６繊維布帛の好ましい態様によれば、前記のポリアミド５６繊維布帛によりインナーを形成することができる。
【００１７】
本発明のポリアミド５６繊維布帛の製造方法は、ポリアミド５６繊維からなる布帛を形成後、アルカリ剤を０．５ｇ／Ｌ以上５．０ｇ／Ｌ以下の割合で含有する処理液で処理した後、１３０℃以上１９５℃以下の温度の乾熱処理を、０．５分以上３分以下で施こす布帛の製造方法である。
【００１８】
本発明のポリアミド５６繊維布帛の製造方法の好ましい態様においては、前記のアルカリ剤とともに界面活性剤を用いることである。
【発明の効果】
【００１９】
本発明によれば、高次加工工程の精練にてアルカリ剤を用いた精練を行うことによりポリアミド５６繊維からなる布帛の乾熱処理時のモノマー量の増加を抑制し、高吸湿性、低黄色度、耐薬品性および吸湿発熱性を有するポリアミド５６繊維布帛が得られる。
【発明を実施するための形態】
【００２０】
本発明のポリアミド５６繊維布帛は、黄色度（ＹＩ値）が０以上１０以下であり、かつ吸湿率差ΔＭＲが３％以上であるポリアミド５６繊維が７０質量％以上含有されてなるポリアミド５６繊維布帛である。
【００２１】
本発明は、ポリアミド５６繊維布帛に精練工程において、アルカリ剤を用いた精練を施し、乾熱処理後のモノマー量の増加を抑制し低減させることにより、高吸湿で低黄色度の優れた白度を有するポリアミド５６繊維布帛ができることを究明して、発明されたものである。
【００２２】
精練工程は、高次加工の準備工程のひとつであり、産業資材や衣料製品問わず、紡糸時の油剤や糊剤等の染色や仕上げ工程に支障を与える要因や、製品仕上がりを害す要因を取り除く目的で行われる。糸条には数々の種類が存在し、その糸条を構成する天然繊維、ポリエステル繊維およびポリアミド繊維など、繊維の種類が異なれば精練条件も変わるが、精練剤は一般的には大きく変わらない。精練剤としては、一般的に炭酸ナトリウムと界面活性剤が用いられ、布帛にアクリル糊剤が付着している場合は、水酸化ナトリウムを用いて糊剤を脱落させる。
【００２３】
本発明においては、精練剤としてアルカリ剤を０．５ｇ／Ｌ以上５．０ｇ／Ｌ以下の割合で含有する処理液を用いる。アルカリ剤の割合が０．５ｇ／Ｌ未満では濃度が低く、分解末端の保護、黄変原因物質である不純物の除去および失活が十分になされない。また、アルカリ剤の割合が５．０ｇ／Ｌよりも高くなると、所望の効果は得られるが、アルカリ剤の影響を受けて布帛がダメージを受けることになる。アルカリ剤の好ましい使用量は、１．０ｇ／Ｌ以上３．０ｇ／Ｌ以下である。アルカリ剤は単独使用で効果を得ることができるが、複数のアルカリ剤を併用して使用することができ、海面活性剤と併用することでより優れた効果を得ることができる。
【００２４】
アルカリ剤としては、水酸化ナトリウム、水酸化カリウム、テトラメチルアンモニウムハイドロオキサイド、炭酸ナトリウムおよび炭酸カリウム等を挙げることができる。中でも、水酸化ナトリウムと水酸化カリウムが特に好ましく用いられる。
【００２５】
ポリアミド５６繊維に用いられる１，５−ジアミノンペンタンは、ポリアミド６６繊維に用いられるヘキサメチレンジアミンに比べて、熱エネルギーにより環化しやすく、環化することによりピペリジン誘導体が生まれる。ピペリジン誘導体は、アミノ末端からも生成され、着色原因物質のひとつと考えられる。
【００２６】
精練剤として、アルカリ剤を用いることにより、乾熱処理時のモノマー量が抑制され低減され、そして黄色度が抑制された要因としては、ポリアミド５６繊維を構成する酸性基であるカルボキシル基を持つアジピン酸末端がアルカリ剤により保護され、乾熱処理によるカルボキシル基の環化反応が抑制され、アミノ末端基の増加を抑制でき黄色度抑制に繋がったと推測される。また、ポリアミド５６繊維に用いられる１,５−ジアミノペンタン中の不純物の除去と失活が起こったことも、黄色度抑制の要因のひとつであると推測される。
【００２７】
１，５−ジアミノペンタン中の不純物としては、酢酸アミド、α−アミノ−εカプロラクタム、オルチニン、リジン、２,３,４,５−テトラヒドロピリジンおよび２−ピペリドン等が挙げられる。
【００２８】
精練温度については、ポリアミド繊維を用いた布帛であることから、高温精練ではシワの問題が懸念されるため、６０℃以上８０℃以下の温度に設定することが好ましい。
【００２９】
また、精練時間については、本発明の効果を損なわない程度に設定することが好ましく、１５分以上３０分以下が好ましい範囲である。
【００３０】
さらに本発明では、乾熱処理後の布帛におけるモノマー量が１質量％以下であることが好ましい。布帛の乾熱黄変は、モノマー量に依存すると考えられ、モノマー量が１質量％よりも高くなると乾熱処理によりモノマー量が増加し、布帛が黄変する。乾熱処理後の布帛におけるモノマー量は、より好ましくは０．９質量％以下である。
【００３１】
ここで、モノマーとはポリアミド５６繊維中に含まれる水（沸騰水）で溶ける成分（水溶性分）を指す。
【００３２】
本発明のポリアミド５６繊維を用いてなる布帛は、乾熱処理後の黄色度（ＹＩ値）が０以上１０以下の範囲であることが必要である。黄色度（ＹＩ値）が１０よりも高くなると、布帛の色相に影響を与えるからである。好ましい黄色度（ＹＩ値）は、０以上８以下である。黄色度（ＹＩ値）は、精練処理条件により黄変原因物質を除去して制御することができる。
【００３３】
また、本発明のポリアミド５６繊維を用いてなる布帛では、乾熱処理後の吸湿率差（ΔＭＲ）が３％以上となる必要がある。乾熱処理後の吸湿率差（ΔＭＲ）が３％未満では、通常のポリアミド６繊維布帛やポリアミド６６繊維布帛と同等の吸放湿性にとどまるため、着用時の快適性を得ることが困難になる。ポリアミド繊維布帛に関しては、乾熱処理を施すことにより吸湿率差（ΔＭＲ）が低下することが確認されている。この現象は、ポリアミド５６繊維布帛だけでなく、ポリアミド６繊維布帛やポリアミド６６繊維布帛においても同様の現象が確認されており、この吸湿率差（ΔＭＲ）の低下は最終製品の快適性に影響を及ぼす。
【００３４】
ポリアミド繊維布帛で吸湿率差（ΔＭＲ）の低下が起こった原因は、ポリアミドの熱分解によるアミド結合量の減少と推察され、ポリアミド５６繊維布帛に関しては、アミド結合量の減少と合わせて１,５−ジアミノペンタンが乾熱処理により環化し黄色度が増加することで水分子と相互作用する部分が減少し、ΔＭＲの低下幅が大きくなるため、黄色度の増加を抑制することにより吸湿率差（ΔＭＲ）の低下幅を最小限に抑えることが可能となる。吸湿率差（ΔＭＲ）の好ましい範囲は３％以上５％以下である。
【００３５】
さらに本発明では、ポリアミド５６繊維布帛を形成するにあたり、布帛にポリアミド５６繊維が７０質量％以上含まれていることが必要である。ポリアミド５６繊維が７０質量％未満では、所望の吸湿効果を得ることができなくなる。
【００３６】
本発明のポリアミド５６繊維布帛には、３０質量％未満の範囲で、ポリアミド５６繊維以外の繊維を混用または併用させることができる。ポリアミド５６繊維と混用または併用される繊維としては、ポリエステル繊維等の合成繊維や天然繊維を挙げることができる。混用または併用形態としては、引き揃えや混繊等の手法を用いることが可能である。
【００３７】
本発明のポリアミド５６繊維布帛を構成するポリアミド５６繊維は、ポリビニルピロリドンを３質量％以上１５質量％以下添加することが好ましい。ポリビニルピロリドンを添加しなくとも十分な吸湿効果を得ることができるが、着用時の快適性を高めるためにポリビニルピロリドンを添加することが好ましい態様である。ポリビニルピロリドンの添加量が３質量％よりも低くなると吸湿性の向上効果が低下し、添加しない場合の吸湿性能と差がなくなってしまう。また、ポリビニルピロリドンの添加量が１５質量％よりも高くなると、安定して製糸できなくなる傾向を示す。ポリビニルピロリドンの添加量のより好ましい範囲は、４質量％以上８質量％以下である。
【００３８】
さらに、ポリビニルピロリドンを用いた場合、乾熱処理後のポリアミド５６繊維布帛の吸湿率差（ΔＭＲ）は、４．０％以上であることが好ましい。吸湿率差（ΔＭＲ）が４．０％以上となることにより、綿布帛の吸湿率に近い吸放湿性を有することになり、着用時の快適性がより向上する。
【００３９】
本発明のポリアミド５６繊維布帛には、１３０℃以上１９５℃以下の温度で０．５分以上３分以下の乾熱処理を施すことができる。乾熱処理温度が１３０℃未満では、布帛のセット性が悪く、シワや品質低下の原因となることがある。また、乾熱処理の温度が１９５℃よりも高くなると、通常のセット時間では乾熱黄変し黄色度が高くなるため、淡染や白度を求められる衣料品に用いることが困難となる。より好ましい乾熱処理温度は、１５０℃以上１９０℃以下である。
【００４０】
ポリアミド５６繊維単独使用による布帛では高温のセットは行われないが、ポリウレタン繊維との混用品では１９０℃の温度の乾熱処理を行う必要があるため、高温での耐黄変性が求められる。
【００４１】
乾熱処理時間は、好ましくは０．５分以上３分以下である。乾熱処理時間が０．５分よりも短くなると、布帛のセット性が低下し、シワなどの品質問題を起こす可能性がある。また、乾熱処理時間３分よりも長くなると黄色度が上昇し、淡染や白度を求められる衣料品に用いることが困難となり、風合い硬化の問題にもつながる。より好ましい乾熱処理時間は、１分以上３分以下である。
【００４２】
本発明のポリアミド５６繊維布帛は、温度が３２.０℃で湿度が５０％ＲＨの環境条件から、温度が３３.０℃で湿度が８０％ＲＨに環境条件を変えた場合の７分後の布帛表面温度が３４℃以上であることが好ましい。
【００４３】
上記の環境条件の温度設定値は、身体表面付近の温度を設定しており、湿度設定値は人が衣服をまとった際の湿度上昇を設定している。衣服内快適性に関する文献によれば、人は衣服内温度の上昇が０．５℃以上あれば温度差を感じることができ、１.０℃以上あれば衣服内が暖かくなったことを感じとることができるとされている。また、保温維持時間が長くなれば、暖かさを感じる時間も長くなる。ポリアミド５６繊維布帛は乾熱処理後も吸湿量が高いため、吸湿発熱効果と保温維持効果を有する。
【００４４】
また、本発明のポリアミド５６繊維布帛は、ジブチルヒドロキシトルエン（ＢＨＴ）処理およびバニリン処理による黄色度（ΔＹＩ値）が、０以上１０以下であることが好ましい。黄色度（ΔＹＩ値）が１０より高くなると布帛の色相に影響を与える場合がある。黄色度（ΔＹＩ値）のより好ましい範囲は、８以下である。
【００４５】
さらに、本発明のポリアミド５６繊維布帛は、インナーとして好ましく用いることができる。本発明のポリアミド５６繊維布帛は、吸湿率が高く、乾熱処理後も黄色度が抑制された白度の高い布帛であるため、インナー用途で優れた効果を得ることができる。また、本発明のポリアミド５６繊維布帛は、１９０℃の温度による乾熱処理が可能なことから、ポリウレタン繊維との混用製品でも優れた効果を得ることができる。例えば、ポリウレタン繊維との混用製品として、パンティストッキングに好適に用いられる。他にも、スポーツウェア、ボトム、ダウン、ジャケット、ウィンドブレーカー、およびカーディガン等の衣料品全般に用いることができる。
【００４６】
本発明で用いられるポリアミド５６繊維は、１，５−ジアミノペンタン単位とアジピン酸単位とを主たる構成単位とし、１,５−ジアミノペンタン単位がバイオマス利用であることにより、環境に配慮した繊維製品を製造することができる。
【００４７】
ポリアミド５６繊維の紡糸方法としては、基本的にはポリアミド６やポリアミド６６繊維の紡糸方法と同様の方法で紡糸される。溶融されたポリアミド５６チップを、ギヤポンプを用いて計量し輸送して、紡糸口金から吐出させ、紡糸口金の真下に設けられた蒸気噴射装置と蒸気噴射装置の下流側に設けられた冷却装置を通過させて、糸条を常温（通常３０℃〜３５℃までの温度範囲）まで冷却固化し、給油装置によって給油し、得られた糸条を収束させ、交絡ノズルによって交絡を付与し、次いで引き取りローラーと延伸ローラーの周速度の比に従って延伸する。さらに、得られた糸条を延伸ローラーの加熱により熱セットし、ワインダー（巻取装置）で巻き取る。延伸倍率は、半延伸糸であれば０．５倍以上２.０倍以下であることが好ましく、延伸糸であれば２．０倍以上３．５倍以下であることが好ましい。ワインダー速度は、３５００ｍ／分以上４５００ｍ／分以下であることが好ましい。
【００４８】
本発明で用いられるポリアミド５６繊維は、引っ張り強度が３．５ｃＮ／ｄｔｅｘ以上であることが好ましい。引っ張り強度を３．５ｃＮ／ｄｔｅｘ以上とすることにより、衣料用途全般に適応することが可能となる。引っ張り強度は、より好ましくは３．５ｃＮ／ｄｔｅｘ以上５．５ｃＮ／ｄｔｅｘである。
【００４９】
本発明に用いられるポリアミド５６繊維は、伸度が３５％以上であることが好ましい。伸度が３５％未満になると仮撚り、製織および製編等の高次加工工程における工程通過性に問題が起こりやすくなる。伸度は、より好まししくは４０％以上６５％以下である。伸度が６５％を超えるようになると、紡糸後の糸条が空気中の水分を吸収し膨潤するため巻取りができなくなる。
【００５０】
本発明に用いられるポリアミド５６繊維からなる糸条の総繊度は、ボトム、アウターおよびインナーまで幅広く用途があるため２００ｄｔｅｘ以下であることが好ましく、また、単繊維繊度は、布帛の柔らかさを考慮し、４．０ｄｔｅｘ以下であることが好ましい。単繊維繊度は、より好ましくは２．０ｄｔｅｘ以下である。
【００５１】
本発明のポリアミド５６繊維を用いた布帛の形態としては、織物、編物および不織布などが挙げられ、布帛の組織については特定されない。
【実施例】
【００５２】
[布帛の黄色度（ＹＩ値）]
精練工程と乾熱処理工程を通した布帛を、分光測色計（ＣＭ−３７００ｄ、コニカミノルタセンシング株式会社製）を用いて、Ｄ６５光源で、視野１０°で、測定項目を黄色度（ＹＩ値ＡＳＴＭ Ｅ３１３−９６Ｄ６５）に設定し、布帛の黄色度を測定した。
【００５３】
[吸湿率差（ΔＭＲ）]
精練工程と乾熱処理後の布帛から約１ｇの試験片を３枚採取し、これをガラス秤量瓶に入れ、蓋を取った状態で１１０℃の温度に設定した乾燥機（ＤＫＮ６０２、ヤマト科学株式会社製）で、２時間の条件で乾燥する。次いで、その秤量瓶を密封し、デシケータ中で３０分間放冷した後、試験片の入った秤量瓶の総質量（Ｗ０）を測定する。次に、温度が２０℃で湿度が６５％ＲＨに設定された恒温恒湿乾燥機（ＡＧＸ−２２４、株式会社東洋製作所製）に蓋を取った状態で入れ、２４時間放置する。その後、秤量瓶を密封し、恒温恒湿乾燥機から取り出し、直ちに試験片の入った秤量瓶の質量（Ｗ１）を測定する。引続き、温度が３０℃で湿度が９０％ＲＨに設定された恒温恒湿機に蓋を取った状態で入れ、２４時間放置後の総質量（Ｗ２）を同様に測定する。上記の各値を用いて、次の式により吸湿率差ΔＭＲを算出する。
・ＭＲ1＝[（Ｗ１−Ｗ０）／Ｗ０]×１００（％）
・ＭＲ２＝[（Ｗ２−Ｗ０）／Ｗ０]×１００（％）
・ΔＭＲ＝ＭＲ２−ＭＲ1。
【００５４】
[吸湿発熱温度]
試験片を１０５℃の温度に調整した乾燥機（ＤＫＮ６０２、ヤマト科学株式会社製）で２時間乾燥し、乾燥したサンプルにできるだけ空気を入れないようにしてビニール袋に入れ、密閉し常温まで冷却する。次に、温度が３２.０℃で湿度が５０％ＲＨに調温・調湿された環境において、サンプルをビニール袋から取り出し調湿し、十分調湿した後、サンプルを再びビニール袋に入れて密閉し、環境条件を３３.０℃の温度で、湿度を８０％ＲＨに変更しサンプルを調温する。調温されたサンプルを、ビニール袋から取り出しサーモグラフィー（Ｈ２６４０、日本アビオニクス株式会社製）を用いて、布帛の表面温度を測定する。そして、測定開始から７分後の布帛の表面温度を読み取る。
【００５５】
[ＢＨＴ黄変（ΔＹＩ値）]
ＢＨＴ黄変については、ＪＩＳＬ−０８５５（２０１２年度版）に従い、測定を実施した。
【００５６】
[バニリン黄変（ΔＹＩ値）]
ΔＹＩ値は、前記記載の分光測色計を使用し、Ｄ６５光源で視野１０°で測定した。測定方法としては、処理前の試験片のＹＩ０を測定する。次に、試料、高圧法ポリエチレンフィルム（５０μ）バニリン含浸ろ紙（バニリンの０．５質量％メタノール溶液に３０秒間浸漬し３０分間風乾したもの）、およびガラス板（３ｍｍ）を用意し、試験片を上下から高圧法ポリエチレンフィルムで挟み、その上下をバニリン含浸ろ紙で挟み、さらにその上下をガラス板で挟んだ複合試験片を作製する。６０±２℃の温度に調整した恒温乾燥機に、複合試験片を入れ、４．６ｋｇの荷重を載せて４時間放置する。処理後の試験片を取り出し、その試験片のＹＩ１を測定する。上記の各値を用いて、次の式によりΔＹＩ値を算出する。
・ΔＹＩ＝ＹＩ１−ＹＩ０。
【００５７】
[モノマー量]
筒編み地を作製し、次に示す条件で精練を行った後、１日風乾させ、乾燥後の筒編み地をテンター（花山工業株式会社製）で、１９０℃の温度で３分間の乾熱処理を施す。
・精練
・精練剤：
（１）界面活性剤０．５ｇ／Ｌ
（２）界面活性剤０．５ｇ／Ｌ炭酸ナトリウム０．５ｇ／Ｌ
（３）界面活性剤０．５ｇ／Ｌ炭酸ナトリウム１．０ｇ／Ｌ
（４）界面活性剤０．５ｇ／Ｌ水酸化ナトリウム０．５ｇ／Ｌ
（５）界面活性剤０．５ｇ／L水酸化ナトリウム１．０ｇ／Ｌ
（６）水酸化ナトリウム０．５ｇ／Ｌ
・精練温度：６０℃
・精練時間：１５分
・乾熱処理後のモノマー量（水溶性分量）（ＭＯ１）
乾熱処理後の試料を４０℃の温度で５時間真空乾燥させた後の試料の質量をＨ０とする。次に、試料を沸騰水中で４時間処理し、処理後の試料を１０５℃の温度で２時間、常圧で乾燥させ、続いて３５℃の温度で６時間真空乾燥させた。乾燥後の質量をＨ１とする。以上の各値を用いて、次の式で乾熱処理後のモノマー量（水溶性分量）ＭＯ１を算出する。
【００５８】
・ＭＯ１＝[（Ｈ０−Ｈ１）／Ｈ０]×１００（％）。
【００５９】
[実施例１]
ワインダー速度が４０００ｍ／分で、延伸倍率が２．６倍で紡糸した単繊維の断面形状が丸であるポリアミド５６繊維延伸糸（総繊度４４ｄｔｅｘ−３４フィラメント）を用いて筒編み地を作製した。得られた筒編み地を、界面活性剤０．５ｇ／Ｌと、水酸化ナトリウム１．０ｇ／Ｌを溶かした浴中で、６０℃の温度で１５分間の条件で精練処理を施し、十分乾燥させた後、１９０℃の温度で３分間の条件で乾熱処理を施した。乾熱処理後の筒編み地の吸湿率差（ΔＭＲ）、黄色度（ＹＩ）、吸湿発熱、ＢＨＴ、およびバニリン黄変を測定したところ、表１に示すように優れた吸湿特性、低い黄色度および高い吸湿発熱性を有する布帛が得られた。
【００６０】
［実施例２］
延伸倍率を２．７倍とし、ポリビニルピロリドンを５質量％含有させたこと以外は、実施例１と同様にして得られたポリアミド５６繊維延伸糸（総繊度４４ｄｔｅｘ−３４フィラメント）を用いて筒編み地を作製した。得られた筒編み地を、界面活性剤０．５ｇ／Ｌと、水酸化ナトリウム０．５ｇ／Ｌを溶かした浴中で、実施例１と同様の処理を施した。得られた布帛は、表１に示すように、非常に優れた吸湿性特性を有し、低い黄色度および高い吸湿発熱性を有する布帛が得られた。
【００６１】
[実施例３]
延伸倍率を２．７倍としたこと以外は、実施例１と同様にして得られたポリアミド５６繊維延伸糸（総繊度５６ｄｔｅｘ−２４フィラメント）を布帛質量比率７０％で用い、ポリウレタン繊維（東レ（株）製、繊度２２ｄｔｅｘ−品種番号１２７Ｃ）を布帛質量比率３０％で用いて、２８Ｇ（ゲージ）ベア天竺編物を作製した。得られたベア天竺編物を、界面活性剤０．５ｇ／Ｌと、水酸化ナトリウム０．５ｇ／Ｌを溶かした浴中で、６０℃の温度で１５分間の条件で精練処理を施し、十分乾燥させた後、１９５℃の温度で３分間の条件で乾熱処理を施した。乾熱処理後の編物の吸湿率差（ΔＭＲ）、黄色度（ＹＩ）、吸湿発熱、ＢＨＴおよびバニリン黄変を測定したところ、表１に示すように優れた吸湿特性、低い黄色度および高い吸湿発熱性を有する布帛が得られた。
【００６２】
［実施例４］
延伸倍率を２．７倍としたこと以外は、実施例１と同様にして得られたポリアミド５６繊維延伸糸（総繊度８９ｄｔｅｘ−５２フィラメント）を、２本引き揃えて混繊し、ポリアミド５６繊維延伸混繊糸（総繊度１７８ｄｔｅｘ−１０４フィラメント）を得た。このポリアミド５６繊維延伸混繊糸を布帛質量比率８５％で用い、ポリウレタン繊維（東レ（株）製、繊度７８ｄｔｅｘ−品種番号１２７Ｃ）を布帛質量比率１５％で用いて、２８Ｇベア天竺編物を作製した。得られたベア天竺編物を、水酸化ナトリウム０．５ｇ／Ｌを溶かした浴中で６０℃の温度で１５分間の条件で精練処理を施し、十分乾燥させた後、１９０℃の温度で３分間の条件で乾熱処理を施した。乾熱処理後の編物の吸湿率（ΔＭＲ）と黄色度（ＹＩ）、吸湿発熱、ＢＨＴ、バニリン黄変を測定したところ、表１に示すように優れた吸湿特性、低い黄色度および高い吸湿発熱性を有する布帛が得られた。
【００６３】
［比較例１］
実施例１と同様の製造方法、製造条件で得られたポリアミド５６延伸糸（総繊度４４ｄｔｅｘ−３４フィラメント）を用いて作成した筒編み地を界面活性剤０．５ｇ／Ｌを溶かした浴中で、６０℃の温度で１５分間の条件で精練処理を施し、十分乾燥させた後、１９０℃の温度で３分間の条件で乾熱処理を施した。乾熱処理後の筒編み地の吸湿率（ΔＭＲ）、黄色度（ＹＩ）、吸湿発熱、ＢＨＴおよびバニリン黄変を測定したところ、表１に示すように、吸湿特性が劣り、黄色度が高く黄味が強く、そして吸湿発熱性の劣る布帛が得られた。
【００６４】
［比較例２］
実施例１と同様の製造方法と製造条件で得られたポリアミド５６繊維延伸糸（総繊度４４ｄｔｅｘ−３４フィラメント）を用いて作成した筒編み地を、界面活性剤０．５ｇ／Ｌと、炭酸ナトリウム０．５ｇ／Ｌを溶かした浴中、で６０℃の温度で１５分間の条件で精練処理を施し、十分乾燥させた後、１９０℃の温度で３分間の条件で乾熱処理を施した。乾熱処理後の筒編み地の吸湿率（ΔＭＲ）、黄色度（ＹＩ）、吸湿発熱、ＢＨＴおよびバニリン黄変を測定したところ、表１に示すように、吸湿特性が劣り、黄色度が高く黄味が強く、そして吸湿発熱性の劣る布帛が得られた。
【００６５】
［比較例３］
実施例２と同様の製造方法と製造条件で得られたポリアミド５６繊維延伸糸（総繊度４４ｄｔｅｘ−３４フィラメント）を用いて作成した筒編み地を、界面活性剤０．５ｇ／Ｌを溶かした浴中で、６０℃の温度で１５分間の条件で精練処理を施し、十分乾燥させた後、１９０℃の温度で３分間の条件で乾熱処理を施した。乾熱処理後の筒編み地の吸湿率（ΔＭＲ）、黄色度（ＹＩ）、吸湿発熱、ＢＨＴおよびバニリン黄変を測定したところ、表１に示すように吸湿特性が劣り、黄色度が高く黄味が強く、そして吸湿発熱性の劣る布帛が得られた。
【００６６】
［比較例４］
実施例３と同様の製造方法と製造条件で得られたポリアミド５６繊維延伸糸を実施例３と同様の混率で２８Ｇ（ゲージ）ベア天竺編物を作製した。得られた編物を界面活性剤０．５ｇ／Ｌを溶かした浴中で、６０℃の温度で１５分間の条件で精練処理を施し、十分乾燥させた後、１９５℃の温度で３分間の条件で乾熱処理を施した。乾熱処理後の編物の吸湿率（ΔＭＲ）、黄色度（ＹＩ）、吸湿発熱、ＢＨＴおよびバニリン黄変を測定したところ、表１に示すように、吸湿特性が劣り、黄色度が高く黄味が強く、そして吸湿発熱性の劣る布帛が得られた。
【００６７】
［比較例５］
実施例４と同様の製造方法、製造条件で得たポリアミド５６繊維延伸糸を実施例４と同様の混率で２８Ｇ（ゲージ）ベア天竺編物を作製した。得られた編物を界面活性剤０．５ｇ／Ｌ、炭酸ナトリウム１．０ｇ／Ｌを溶かした浴中で、６０℃の温度で１５分間の条件で精練処理を施し、十分乾燥させた後、１９０℃の温度で３分間の条件で乾熱処理を施した。乾熱処理後の編物の吸湿率（ΔＭＲ）、黄色度（ＹＩ）、吸湿発熱、ＢＨＴおよびバニリン黄変を測定したところ、表１に示すように、吸湿特性が劣り、黄色度が高く黄味が強く、そして吸湿発熱性の劣る布帛が得られた。
【００６８】
【表１】
2016216837.tif 000002